(57)【要約】【課題】  本発明はアルキッド樹脂を含有する印刷インキであって、ガイドロール汚れ、後胴残りの低減に優れた印刷インキ組成物及びそれを用いて印刷された印刷物を提供することを課題とする。特に印刷用紙として、パルプ量を減らした薄い軽量用紙を用いると、紙面の表面強度が低いために紙粉が発生して印刷版やブランケットなどに堆積しやすくなるが、そのような用紙を用いる場合であってもガイドロール汚れや後胴残りの低減に寄与する印刷イン組成物を提供することを課題とする。【解決手段】  黒色顔料としてカーボンブラックを含有し、ビヒクル成分としてロジン変性フェノール樹脂及びアルキッド樹脂を含有する印刷インキ組成物。該インキ組成物は、ギルソナイト樹脂を含有することが好ましい。さらに前記のアルキッド樹脂の油長が５０〜９０であることが好ましく、前記のアルキッド樹脂の含有量が１〜３０質量％であることが好ましい。【選択図】なし【特許請求の範囲】
【請求項１】
黒色顔料としてカーボンブラックを含有し、ビヒクル成分としてロジン変性フェノール樹脂及びアルキッド樹脂を含有する印刷インキ組成物。
【請求項２】
ギルソナイト樹脂を含有する請求項１に記載の印刷インキ組成物。
【請求項３】
前記のアルキッド樹脂の油長が５０〜９０である請求項１に記載の印刷インキ組成物。
【請求項４】
前記のアルキッド樹脂を１〜３０質量％含有する請求項１に記載の印刷インキ組成物。
【請求項５】
請求項１〜４のいずれかに記載の印刷インキ組成物であって、その乾燥方式が浸透乾燥型である印刷インキ組成物。
【請求項６】
請求項１〜５のいずれかに記載の印刷インキ組成物を用いて印刷された印刷物。
【発明の詳細な説明】
【技術分野】
【０００１】
本発明は、出版印刷、商業印刷、包装資材印刷等に用いられる印刷インキ組成物であって、印刷に際して印刷機のガイドロールの汚れや後胴残り等の少ない印刷インキ組成物に関する。
【背景技術】
【０００２】
インターネットやスマートフォンの普及にともない、雑誌、書籍、チラシ等の紙媒体の印刷数量は減少傾向にある。新聞業界も同様の傾向にあり、新聞各社は高速印刷機の導入、印刷資材の使用量削減等により収益性の維持・改善に努めている。
【０００３】
印刷資材の中でも費用構成の高い印刷用紙については、用紙配合中のパルプ量を減らした安価な薄い軽量用紙（減斤紙）の採用が増加している。パルプ量が少なくなった減斤紙では繊維間結合が弱くなって紙面の表面強度が低下し、紙粉が発生して印刷版やブランケットなどに堆積しやすくなる。
【０００４】
この表面強度の低下を補うために、減斤紙には用紙表面強化剤などの塗工剤の使用量を増やす傾向にあるが、一般に塗工剤が増えた用紙を使用すると印刷時にインキのセット性（印刷直後の紙への、主としてインキ中の溶剤分の浸透性）が早くなる。インキがセットすると用紙中には溶剤分が浸透し、用紙の表面には主として顔料や樹脂等の固形分濃度が高い状態のインキが残った状態となる。顔料や樹脂分は、印刷直後は紙面に強く定着しておらず、脱落しやすい傾向がある。
【０００５】
そのためセット性の早い性質のある減斤紙を用いると、印刷直後の紙面の顔料等固形分が脱落しやすく、印刷上の不具合としてガイドロール汚れや後胴残りが増加する傾向がある。
ここでガイドロール汚れとは、印刷された紙を搬送し次工程に導くためのローラー上にインキや紙粉などが付着し、これらが印刷物の品質を低下させる現象をいう。
また後胴残りとは、多色印刷において先に印刷されたインキが、印刷機の後の胴のブランケットに堆積することにより、後刷りの印刷品質に支障をきたす現象をいう。
新聞業界において減斤紙は主流になりつつあり、それによって生じるこのような問題をインキの改良によって改善するように要求されることとなった。
【０００６】
ガイドロール汚れや後胴残りに対する従来のインキ面の対処方法としては、インキのセット性を遅くする処方が一般的であり、適正なカーボンブラックの選定（吸油量の低いカーボンブラックや低ストラクチャーのカーボンブラックの採用）や粉体成分（着色顔料、有機顔料、体質顔料、有機ベントナイト等の無機顔料）の減量、ビヒクル成分の増量、ギルソナイト樹脂の増量などの方法により、ガイドロール汚れや後胴残りを低減することが試みられている。
しかし用紙の減斤化にともない、インキに対する要求品質が更に高くなり従来の方法では対処が困難になりつつあるのが現状である。
【０００７】
特許文献１は、従来よりも着肉性、ミスト耐性、ガイドロール残り耐性に優れたオフセットインキに関するものであり、本発明と課題が共通する部分がある。しかしながら、その課題を解決する手段としてゲル状脂肪酸グリセリドを含有させることが示されており、アルキッド樹脂を用いる本発明とは構成が異なる。
【０００８】
特許文献２には、アルキッド樹脂に残存する水酸基を除去し、印刷時の汚れや転移不良を解決した樹脂組成物を含む印刷インキ組成物が記載されている。本発明とは課題が異なり、又アルキッド樹脂を用いてガイドローラー汚れや後胴残りを低減するための手段や可能性についての記載や示唆は見られない。
【先行技術文献】
【特許文献】
【０００９】
【特許文献１】特開２０１３−２１３１１２号公報
【特許文献２】特開平２−２５１５７９号公報
【発明の概要】
【発明が解決しようとする課題】
【００１０】
本発明はアルキッド樹脂を含有する印刷インキであって、ガイドロール汚れ及び後胴残りの低減に優れた印刷インキ組成物、及びそれを用いて印刷された印刷物を提供することを課題とする。
【課題を解決するための手段】
【００１１】
従来のインキ配合技術では、流動性付与や分散性向上のためにアルキッド樹脂を使用するのは一般的な手法であった。本発明者らはアルキッド樹脂の適切な使用により、ガイドロール汚れや後胴残りを低減することができることを見出し、本発明を完成するに至った。
（１）本発明は、黒色顔料としてカーボンブラックを含有し、ビヒクル成分としてロジン変性フェノール樹脂及びアルキッド樹脂を含有する印刷インキ組成物である。
（２）さらに本発明は、ギルソナイト樹脂を含有する前記（１）に記載の印刷インキ組成物である。
（３）さらに本発明は、前記のアルキッド樹脂の油長が５０〜９０である前記（１）に記載の印刷インキ組成物である。
（４）さらに本発明は、前記のアルキッド樹脂を１〜３０質量％含有する前記（１）に記載の印刷インキ組成物である。
（５）さらに本発明は、前記（１）〜（４）のいずれかに記載の印刷インキ組成物であって、その乾燥方式が浸透乾燥型である印刷インキ組成物である。
（６）さらに本発明は、前記（１）〜（５）のいずれかに記載の印刷インキ組成物を用いて印刷された印刷物である。
【発明の効果】
【００１２】
本発明の印刷インキ組成物は、アルキッド樹脂を含有する印刷インキであって、ガイドロール汚れ及び後胴残りの低減に優れた印刷インキ組成物を提供する。さらに減斤紙などの塗工剤が増量した軽量用紙を使用した印刷においても良好な印刷適性を有し、印刷における安定した作業性を実現できる。
【００１３】
本発明の印刷インキは、出版印刷、商業印刷、包装材料印刷等の用途に、平版オフセット印刷及び各種凸版印刷による印刷方式で好適に用いることができる。また平版オフセット印刷や凸版印刷による新聞印刷に好適に用いることができる。
【発明を実施するための形態】
【００１４】
以下本発明についてさらに詳細に説明する。
本発明の印刷インキ組成物は、黒色顔料としてカーボンブラックを含有し、アルキッド樹脂、ロジン変性フェノール樹脂等を含むビヒクル成分の他に、石油系溶剤、植物油等を含有し、さらに体質顔料及びその他の助剤等を配合することができる。
助剤には、ドライヤー、皮張り防止剤、ゲル化剤等の粘度調整剤、ポリエチレン系やサゾール系、フッ素系の皮膜強化剤、分散剤、汚れ防止剤、乳化調整剤等が含まれる。
【００１５】
本発明の印刷インキ組成物に用いるカーボンブラックとしては、ファーネスブラック、チャンネルブラック、アセチレンブラック、ランプブラック等が挙げられ、好ましくはファーネスブラックが用いられる。印刷インキ中カーボンブラックの含有量は１８〜３０質量％が好ましく、１９〜２５質量％がより好ましく、２０〜２２質量％が更に好ましい。
【００１６】
カーボンブラックの具体例としては、「ＭＡ７、８、１１、７７、１００、１００Ｒ、１００Ｓ、２２０、２３０、６００」、「＃６５０、＃７５０、＃４０、＃４４Ｂ、＃４４、＃４５Ｂ、＃４７、＃４５、＃３３、＃４５Ｌ、＃４７、＃５０、＃５２、＃２７００、＃２６５０、＃２６００、＃２００、＃２３５０、＃２３００、＃２２００、＃１０００、＃９９０、＃９８０、＃９７０、＃９６０、＃９５０、＃９００、＃８５０、＃３２、＃３０、＃２５、＃２０、＃１０、＃５、ＣＦ９、＃９５、＃２６０」（以上三菱化学株式会社製）、「Ｓｐｅｃｉａｌ  Ｂｌａｃｋ６、５、４Ａ、４、１０１、５５０、３５０、２５０、１００」、「Ｐｒｉｎｔｅｘ  Ｕ、１５０Ｔ、Ｖ、１４０Ｖ、１４０Ｕ」、「ＰｒｉｎｔｅＸ  Ｐ、Ｌ６、Ｌ、Ｇ、ＥＳ２３、ＥＳ２２、Ａ、９５、９０、８５、８０、７５、６０、５５、４５、４０、３５、３００、３０、３、２５、２００」、「Ｃｏｌｏｒ  Ｂｌａｃｋ  Ｓ１７０、Ｓ１６０、ＦＷ２Ｖ、ＦＷ２００、ＦＷ２、ＦＷ１８、ＦＷ１」（以上オリオンエンジニアドカーボンズ社製）「Ｂｌａｃｋ  Ｐｅａｒｌｓ  １０００Ｍ、８００、８８０、４６３０」、「Ｍｏｎａｒｃｈ  １３００、７００、８８０、４６３０」、「Ｒｅｇａｌ  ３３０Ｒ、６６０Ｒ、６６０、４００Ｒ、４１５Ｒ、４１５」、「ＭＯＧＵＬ  Ｅ、Ｌ」（以上キャボット社製）、「Ｒａｖｅｎ  ７０００、３５００、５２５０、５７５０、５０００ＵＬＴＲＡII、１２５５、１２５０、１１９０、１０００、１０２０、１０３５、１１００ＵＬＴＲＡ、１１７０、１２００」（以上コロンビアン・ケミカルズ社製）、「ＳＵＮＢＬＡＣＫ  ＳＢ２００、２１０、２２０、２３０、２４０、２５０、２６０、２７０、２８０、３００、３０５、３２０、４００、４１０、６００、７００、７０５、７１０、７１５、７２０、７２５、８０５、９００、９１０、９３５、９６０」（以上旭カーボン株式会社製）、「トーカブラック＃８５００、＃８５００Ｆ、＃７５５０ＳＢ、＃７５５０Ｆ」（以上東海カーボン株式会社製）などを挙げることができるが、特にこれらに限定されるものではない。
【００１７】
ビヒクルとは、石油系溶剤、植物油、植物油等を加工した加工油、樹脂を油等の溶剤に溶解した樹脂溶液や、それらを加熱する等の方法で粘度を調整したワニス等を総称したもので、印刷インキの液状成分である。ビヒクルは顔料を分散してこれに流展性を与えて印刷面に顔料を転移させ固着する役割を有する。
【００１８】
ビヒクルの樹脂成分としては、アルキッド樹脂及びロジン変性フェノール樹脂を必須として含有する他に、フェノール樹脂、石油樹脂、石油樹脂変性ロジン変性フェノール樹脂、ロジンエステル、変性アルキッド樹脂、ロジン変性マレイン酸樹脂、ギルソナイト樹脂、アクリル系樹脂、ウレタン樹脂、エポキシ樹脂等、任意の樹脂系が用いられる。中でもギルソナイト樹脂及び石油樹脂が好ましく用いられる。
上記の樹脂成分と、植物油、再生植物油、植物油エステル等の植物由来成分、石油系溶剤等とを溶解し、必要に応じてゲル化剤や酸化防止剤を添加して樹脂溶液とすることもできる。一般に、ロジン変性フェノール樹脂を用いた樹脂溶液はロジン変性フェノール樹脂ワニスと呼ばれる。
【００１９】
上記アルキッド樹脂はアルキド樹脂ともよばれ、多塩基酸（主として無水フタル酸）とポリオール(主としてグリセリンあるいはペンタエリスリトール)とのエステルを基体とし、これを油、脂肪酸で変性した樹脂の総称で、ロジン、各種天然樹脂、さらにフェノール樹脂、シリコーン樹脂、エポキシ樹脂などの合成樹脂、あるいはスチレンなどの重合性単量体によって変性したものもアルキッド樹脂に含まれる。
【００２０】
本発明の印刷インキ組成物に用いるアルキッド樹脂の油長は顔料の分散性や練肉性、インキの流動性に影響を及ぼす。一般に油長の低いアルキッド樹脂を用いた場合、顔料分散性とインキの流動性は低下する。したがって、アルキッド樹脂の油長としては５０〜９０が好ましい。
本発明で用いるアルキッド樹脂の印刷インキ中の含有量は１〜３０質量％が好ましく、より好ましくは１〜１５質量％である。ミスチング低減と適度の流動性付与の観点から１〜１０質量％がさらに好ましい。
【００２１】
本発明で用いるロジン変性フェノール樹脂は、（ａ）ロジン類（ガムロジン、ウッドロジン、トール油ロジン、天然ロジン等）、（ｂ）フェノール類とホルムアルデヒドの縮合物、及び（ｃ）ポリオール（グリセリン、ペンタエリスリトール等）を反応し合成したものである
本発明で用いるロジン変性フェノール樹脂の重量平均分子量は１００００〜３０００００のものが好ましい。３０００００を超えるとインキの流動性が低下し、インキ物性が損なわれる。
本発明で使用するロジン変性フェノール樹脂ワニスの添加量としては、印刷インキ中の含有量は５〜５０質量％が好ましく、さらに３０〜５０質量％が好ましい。
【００２２】
上記ギルソナイト樹脂とは、天然鉱脈より採掘され天然アスファルタイトから抽出された軟化点１１０〜１８０℃の脂肪族炭化水素系樹脂である。主成分としてはアスファルテン、樹脂、油分からなる。ギルソナイト樹脂は従来からオフセット印刷において一般的に使用されているものである。一例としてアメリカンギルソナイト社製のものが使用できる。
【００２３】
上記石油樹脂とは、石油化学の製造工程から得られる不飽和炭化水素を原料とし、これらを精製、重合して得られる芳香族および脂肪族の炭化水素樹脂である。石油樹脂は従来からオフセット印刷、出版グラビアインキなどにおいて一般的に使用されているものである。上記石油樹脂の具体的な製品として、ネオポリマー１２０、ネオポリマー１４０、ネオポリマー１７０Ｓ（ＪＸ日鉱日石エネルギー株式会社製）、ぺトコール１２０、ぺトコール１４０（東ソー株式会社製）等の製品が挙げられる。
【００２４】
本発明の印刷インキに用いる石油系溶剤としては、炭素数６〜２０のパラフィン系炭化水素が好ましく用いられる。例示すれば、ｎ−ペンタン、イソペンタン、ｎ−ヘキサン、２−メチルペンタン、ｎ−ヘプタン、ｎ−オクタン、トリメチルペンタンなどのパラフィン系溶剤、シクロヘキサン、シクロヘキシルメタン、オクタデシルシクロヘキサン、メチルイソプロピルシクロヘキサンなどのナフテン系溶剤、およびＪＸ日鉱日石エネルギー株式会社製の「ＡＦ ソルベント４号」、「ＡＦ ソルベント５号」、「ＡＦ ソルベント６号」、「ＡＦ ソルベント７号」など、およびこれらの溶剤の相当品や混合物が挙げられる。
【００２５】
本発明の印刷インキに用いられる植物油成分としては、ヒマシ油、落花生油、オリーブ油などの不乾性油、大豆油、綿実油、菜種油、ゴマ油、コーン油などの半乾性油、およびアマニ油、エノ油、キリ油などの乾性油、再生植物油、植物油エステル等の植物由来成分などが例示される。
【００２６】
本発明の印刷インキに用いられる体質顔料としては、炭酸カルシウム、硫酸バリウム、二酸化ケイ素、水酸化アルミニウム、カオリンクレー、有機ベントナイト、シリカ、活性白土、珪藻土等が例示される。
【００２７】
上記の構成材料を用いて本発明の印刷インキ組成物を製造するには公知の方法を使用可能である。例えば、必要量の溶剤、植物油、ビヒクル等を充分に混合した後、黒色顔料を添加し、攪拌機で充分に混合、プレミキシングを行う。
その後、必要量のビヒクル、溶剤、及び他の添加剤を添加し、ショットミル、ロールミル等の練肉機で練肉を行う。練肉後、ビヒクル、石油系溶剤、植物油、アルキッド樹脂、ワックス、酸化防止剤、乳化調整剤等の助剤を添加し、充分に混合する。これらの構成材料はインキに必要とされる粘度に合わせて使用量を調整することができ、練肉前に配合してもよい。
【実施例】
【００２８】
以下に実施例によって本発明を具体的に説明する。配合組成その他の数値は特記しない限り重量部を表す。
＜ロジン変性フェノール樹脂ワニスの調製＞
コンデンサー、温度計、攪拌機を装着した四つ口フラスコにロジン変性フェノール樹脂（重量平均分子量１０．０万、軟化点 １６１℃、酸価１８．０）４５部、大豆油２５部
ＡＦソルベント６号１４．５部を仕込み、１８０℃で１時間加熱攪拌する。
その後ＡＦソルベント６号１５部、アルミニウムエチルアセトアセテート・ジイソプロピレート（ＡＬＣＨ−５０Ｆ  川研ファインケミカル株式会社製）０．５部を加え、ロジン変性フェノール樹脂ワニスを調製した。このロジン変性フェノール樹脂ワニスを実施例及び比較例で使用した。
【００２９】
＜アルキッド樹脂の調製＞
撹拌機、精留塔および温度計付きの反応釜に、大豆油８００部、グリセリン３１．９部、ペンタエリスリトール３５．４部を配合し、２５０℃で１時間程度保持して、アルコール交換反応を行った。その後１５０℃に冷却し、イソフタル酸１６５．３部、さらに還流用のキシレンを加え、２５０℃まで徐々に加熱した後に、２５０℃に５時間程度保持して脱水しながら、エステル化反応を行った。次に、キシレンを脱溶剤するために、２５０℃を保持しながら減圧反応を２時間行い、アルキッド樹脂を得た。本アルキッド樹脂の油長は約８０である。
【００３０】
＜ギルソナイト樹脂ワニスの調製＞
コンデンサー、温度計、攪拌機を装着した四つ口フラスコに、ギルソナイト樹脂（アメリカンギルソナイト社製ＥＲ−１２５）２５部、大豆油７５部を仕込み、１５０℃で１時間加熱攪拌してギルソナイト樹脂ワニスを調製した。
【００３１】
＜印刷インキの調製＞
カーボンブラック（カーボンブラック＃３２  三菱化学株式会社製）と炭酸カルシウム（白艶華Ｔ−ＤＤ  白石工業株式会社製）、前記により調製したロジン変性フェノール樹脂ワニス、アルキッド樹脂、ギルソナイト樹脂ワニスを用い、表１および表２に示す配合にしたがい、３本ロールミルにてインキ中の粗大粒子の粒径が５μｍ以下になるように練肉分散し、石油系溶剤（ＡＦソルベント６号  JＸ日鉱日石エネルギー株式会社製）、植物油として大豆油（日新オイリオ株式会社製）、及び乾燥防止剤として２，６−ジ−ターシャリーブチル−４−クレゾール（Ｈ−ＢＨＴ、本州化学工業株式会社製）を混合し、実施例１〜５および比較例１〜３の印刷インキ合計８点を得た。
【００３２】
前記のインキ中の粗大粒子の粒径とは、ＪＩＳ  Ｋ５７０１−１に記載の練和度試験における練和度を指す。
ＪＩＳ  Ｋ５７０１−１（平成１２年１月２０日制定）の４．３練和度に規定された試験方法は次の通りである。
溝の深さが２５μｍから０μｍまで直線的に変化しているグラインドメータのゲージ盤上の一番深いところにインキ等の試料を置き、スクレーパーを用いて掻き取るようにして溝内に試料の膜を作る。ゲージ盤上には溝の深さを示す目盛が刻まれている。
試料中に粗大粒子が存在すると、その粒子がスクレーパーで掻き取られて移動することにより、その粒子の大きさ（直径等）より浅い溝内に線が生じる。その線を観察し、１０ｍｍ以上連続した線が、一つの溝について３本以上現れたところの目盛の値をＡとし、１０本以上現れたところの目盛の値の位置をＢとする。
本実施例では前記位置Ａにおける目盛の値をそのインキ中の粗大粒子の粒径とする。
【００３３】
＜インキ評価＞
ガイドロール汚れの評価は以下の方法により行った。
実施例１〜５、比較例１〜３の印刷インキ組成物を用いてＮ−６００型印刷機（東浜精機株式会社製）にて印刷を行う。印刷速度１２万部/時、用紙は新聞用更紙を使用する。
各インキについて２万部連続印刷し、印刷後のガイドロール上の汚れ具合を評価する。印刷した紙面の品質については、ガイドロール汚れによる紙面へのコスレ汚れの具合を評価する。
評価は、実用上問題ない場合を○、ガイドロール上の汚れが実用上問題となるレベルを△、ガイドロール上の汚れ及び紙面へのコスレ汚れがともに実用上問題となるレベルを×とする。実施例１〜５の評価結果を表１に示し、比較例１〜３の評価結果を表２に示す。
【００３４】
後胴残りの評価は以下の方法により行った。
後胴残りは多色印刷において発生する現象のため、社外の多色印刷機で検証を行った。実施例１、３、５、比較例１、３の印刷インキ組成物を用いて評価を実施した。
印刷速度１２万部/時、用紙は新聞用更紙を使用する。
評価は、実用上問題ない場合を○、後刷り胴のブランケット上に支障をきたすレベルを△、後刷り胴のブランケット及び後刷りの印刷物に支障をきたすレベルを×とする。
実施例１、３，５について試験を行ない、評価結果を表１に示す。比較例１、３について試験を行い、評価結果を表２に示す。
【００３５】
【表１】
2015120869.tif 000002
【００３６】
【表２】
2015120869.tif 000003
【産業上の利用可能性】
【００３７】
本発明の印刷インキ組成物は、出版印刷、商業印刷、包装材料印刷等の用途に、平版オフセット印刷及び各種凸版印刷による印刷方式で好適に用いることができる。また平版オフセット印刷や凸版印刷による新聞印刷に好適に用いることができる。
本発明によって得られる印刷インキ組成物は、用紙配合中のパルプ量を減らした安価な薄い軽量用紙（減斤紙）などを使用した時に発生しやすいガイドロール汚れ、後胴残り等の問題を低減し、高品質な印刷物を提供することができる。